(57)【要約】【課題】載置したディスクが、密着せず、ディスクのスリップを防止する最適な表面性状となり、かつ剛性を付与し形状の保形性を安定化させターンテーブルへの装着を容易とし、取り付け不良も生じない正確な装着を可能とし、作業性を向上させ、かつ製造が容易で生産性が高く、しかもアウトガスの少ないターンテーブル用スリップ防止シートおよびその製造方法を提供する。【解決手段】ターンテーブルのディスク載置面に貼着し、載置されるディスクのスリップを防止するシートであって、表面が粗面の摩擦シートの裏面に補強シートが積層され、この補強シートに粘着剤層が積層され、この粘着剤層に離型紙が積層されていることを特徴とする。摩擦シートの表面には、転写紙の粗面が転写されて粗面となる。【選択図】　　　　　図１
2004110868.tif 000002
【特許請求の範囲】
【請求項１】
ターンテーブルのディスク載置面に貼着し、載置されるディスクのスリップを防止するシートであって、
表面が粗面の摩擦シートの裏面に補強シートが積層され、この補強シートに粘着剤層が積層され、この粘着剤層に離型紙が積層されていることを特徴とするターンテーブル用スリップ防止シート。
【請求項２】
一面が粗面に加工された転写紙の粗面上に摩擦シート材の原液を塗布し、その上に基材を補強シートとする離型紙付粘着テープを積層し、これを加熱処理することで塗布した原液を硬化させて積層シートとし、この積層シートから所定形状に打ち抜くことを特徴とするターンテーブル用スリップ防止シートの製造方法。
【請求項３】
前記転写紙は、ブラスト加工により粗面に形成することを特徴とする請求項２記載のターンテーブル用スリップ防止シートの製造方法。
【発明の詳細な説明】
【０００１】
【発明の属する技術分野】
この発明は、情報記録・再生装置の記録媒体である記録ディスクを担持するターンテーブルに貼着し、このターンテーブルに載置された記録ディスク、例えば光ディスクの面振れを低減したり、光ディスクとの間のスリップを防止するターンテーブル用スリップ防止シートおよびその製造方法に関する。
【０００２】
【従来の技術】
従来、情報記録・再生装置（ＤＶＤ、ＣＤなど）の記録ディスク（以下、ディスクと略称する）を担持するターンテーブルには、ディスクを載置するための載置面が形成され、この載置面上にディスクのスリップを防止するためのリング状のスリップ防止シートが接着固定されている。
【０００３】
図７は従来のディスク駆動装置の一例を示す概略説明図、図８はその部分拡大図である。このディスク駆動装置は、モータ１２の駆動軸１４にターンテーブル１３が固着されて回転可能となっている。このターンテーブル１３はロータに係合して回転駆動するものもある。このターンテーブル１３のディスク載置面１３ａには、リング状に形成されたスリップ防止シート（例えばゴムシート）１１が貼着されており、また、ターンテーブル１３の中央部に磁性体（例えば、鉄）で形成された磁性部材１５が同心円状に埋設されている。さらに、ターンテーブル１３と対向してクランプ部材１６が同心的に配設され、このクランプ部材１６には、前記磁性部材１５と対向する位置にマグネット１７が同心円状に埋設されている。
【０００４】
そして、ターンテーブル１３上にディスク１０が供給されると、クランプ部材１６が下降し、マグネット１７が磁性部材１５に吸引され、ディスク１０がクランプ部材１６で押圧されて位置決めされる。すなわち、ディスク１０はターンテーブル１３上のスリップ防止シート１１とクランプ部材１６との間で挟持された状態となる。ディスク１０はこの状態で回転されるが、この時、スリップ防止シート１１によってディスク１０のスリップが防止されたり、面振れが低減される。
【０００５】
従来のターンテーブル用スリップ防止シート１１としては、図９に示すようにリング状のゴムシート１１であり、このゴムシート１１としてはＣＲゴム、ウレタンゴム、シリコンゴム及びフッ素系のゴム等が使用され、通常、ゴムシート１１のディスク載置面１１ａには、摩擦力を増大させるために布目模様の凹凸（図示省略）が形成されている。
【０００６】
【発明が解決しようとする課題】
しかしながら、従来のターンテーブル用スリップ防止シートは、柔軟なゴム部材で形成され、厚みが薄く、幅も小さいため、剛性がなく柔らかいので、次のような課題を有する。
（１）ターンテーブルへの貼着時に、形状が安定化せず、取り付けが難しく作業性が悪い。
（２）ターンテーブルへの貼着時に、形状が安定化せず皺などが生ずる取り付け不良及び伸縮により厚みが不均一に取り付けられる不良などを起こし易く、取り付け不良だと摩擦力が不均一となったり、ディスクの面振れの原因にもなる。
【０００７】
この発明はこのような課題に鑑み提案されたものであり、ターンテーブルに載置されたディスクのスリップを防止する最適な表性性状となり、厚み精度が高く、かつ形状の保形性を安定化させターンテーブルへの貼着を容易とし、取り付け不良も生じない正確な装着を可能とし、また、貼着を容易とすることで作業性を向上させたターンテーブル用スリップ防止シートおよびその製造方法の提供を第１の目的とする。
【０００８】
また、従来のターンテーブル用スリップ防止シートは、ウレタンゴム、ＣＲゴム、シリコンゴム、ＥＰＤＭ及びフッ素系のゴム等のゴムシートであるため、リンやシリコンを含有し、装置のコンダミネーションとなるアウトガスを発生する課題がある。また、フッ素系のゴムは、高価であるし硬い難点がある。
この発明は、このような点に鑑みリンやシリコンを含有せずコンダミネーションとしてのアウトガスの発生が少なく、安価で好ましい弾性のターンテーブル用スリップ防止シートおよびその製造方法の提供を第２の目的とする。
【０００９】
【課題を解決するための手段】
前記課題を解決するため、この発明のターンテーブル用スリップ防止シートは、ターンテーブルのディスク載置面に貼着し、載置されるディスクのスリップを防止するシートであって、
表面が粗面の摩擦シートの裏面に補強シートが積層され、この補強シートに粘着剤層が積層され、この粘着剤層に離型紙が積層されていることを特徴とする。これにより補強シートで剛性が補強（付与）されているので、ターンテーブル用スリップ防止シート自体もある程度の保形性を有し、ターンテーブルへの貼着作業も容易となるし、取り付け不良のない正確な装着ができるし、作業性も向上する。また、補強シートにより剛性が付与されているので、薄物や伸縮の大きい摩擦シートについてもテンションコントロール等が容易になり生産が可能となるし、生産性も向上する。
【００１０】
また、この発明のターンテーブル用スリップ防止シートの製造方法は、一面が粗面に加工された転写紙の粗面上に摩擦シート材の原液を塗布し、その上に基材を補強シートとする離型紙付粘着テープを積層し、これを加熱処理することで塗布した原液を硬化させて積層シートとし、この積層シートから所定形状に打ち抜くことを特徴とする。
これによりターンテーブル用スリップ防止シートを容易に製造することができる。
また、この製造方法によれば、転写紙の表面性状が摩擦シートの表面に転写され、摩擦シートの表面に小さい無数の凸凹が形成され、載置したディスクが密着してしまうことなく取り外しが容易で、かつ摩擦力が増大したターンテーブル用スリップ防止シートが製造できる。この摩擦シートの表面状態は、転写紙の表面状態により決定できる。
また、この製造方法によれば、打ち抜きの状態により、摩擦シートが離型紙上に複数を列設して残して形成できる。従って、摩擦シートがばらばらにならず、使用する時に離型紙より剥がして使用できるものとなる。
【００１１】
さらに、この発明のターンテーブル用スリップ防止シートの製造方法は、前記転写紙の粗面加工がブラスト加工により粗面に形成することを特徴とする。
これにより転写紙の粗面を自由に調整でき、摩擦シートの表面に最適な表面性状を転写する最適な粗面とすることができる。
【００１２】
【発明の実施の形態】
以下、この発明の実施の形態について図面と共に詳細に説明する。図１はこの発明の実施の形態を示すターンテーブル用スリップ防止シートの斜視図、図２は図１Ａ−Ａ線断面拡大図である。
【００１３】
このターンテーブル用スリップ防止シート１は、全体にリング状に形成され、摩擦シート２の片面に補強シート３が積層され、この補強シート３に粘着剤層４が積層され、この粘着剤層４に離型紙５が積層されて構成されており、使用に際しては離型紙５を剥がし、ターンテーブルには粘着剤層４で貼着する。この摩擦シート２の表面には、載置されたディスクの取り外しが容易で、かつ摩擦力を増大させる小さな無数の凸凹が形成されているのが好ましい。
【００１４】
ターンテーブル用スリップ防止シート１の大きさは、使用するターンテーブルの大きさに合せて形成され、例えば、内径１０〜３０ｍｍ、外径２０〜４０ｍｍのリング状で、離型紙５を除く厚さが０．３〜０．５ｍｍのものを挙げることができる。
【００１５】
前記ターンテーブル用スリップ防止シート１は、図４および図５に示すように摩擦シート２の片面に補強シート３が積層され、この補強シート３に粘着剤層４が積層されたリング状のシートが、原反の大きな離型紙５上に列設された形態としておくのが、ターンテーブル用スリップ防止シート１がばらばらに散乱することもなく保管し易く、また、後述するように製造も容易となるので好ましい。
【００１６】
前記摩擦シート２としては、リンやシリコンを含有せず、コンダミネーションとしてのアウトガスの発生の少ないウレタン樹脂が好ましい。また、このウレタン樹脂の密度は、０．５ｇ／ｃｍ３を越え１．０ｇ／ｃｍ３未満の範囲が好ましい。密度が０．５ｇ／ｃｍ３未満では、柔軟になりすぎて安定したディスクの担持ができなくなるし、スリップ防止および面振れの低減に役立つことができなくなり、逆に１．０ｇ／ｃｍ３を越えると硬くなりすぎて変形し難くなりディスク面との摩擦性に欠け、スリップ防止および面振れの低減に役立つことができなくなるからである。この密度の範囲によれば、好ましい弾性となり、摩擦力も好適となる。
また、摩擦シート２の厚さは、ディスクを担持してスリップ防止および面振れを低減できる範囲で適宜選択するが、必要以上に厚くても効果の向上は少なく、厚みが増加する不利が主ずるから必要以上に厚くすることは避けるようにする。一例として厚さ０．１ｍｍを例示できる。
【００１７】
摩擦シート２は、例えばウレタン樹脂で形成され、しかも厚みが薄く、幅も小さいため剛性がなく柔らかいものであり、ターンテーブルの装着時に形状が安定化せず、取り付けが難しく正確な取り付けが容易でないし、作業性も悪くなる。このようなため前記補強シート３は、摩擦シート２に剛性を付与するものである。補強シート３としては、この点を考慮して選択される。この補強シート３としては、例えば、プラスチックフィルム、紙、布または不織布、等を挙げることができ、プラスチックフィルムとして、ポリエチレン（ＰＥ）、ポリエチレンテレフタレート（ＰＥＴＰ）、ポリプロピレン（ＰＰ）およびＥＰＤＭ等を挙げることができる。
【００１８】
補強シート３としてプラスチックフィルムを使用すると、厚さを薄くして所望の剛性が得られるので好ましい。例えば、厚さ１０〜１００μの範囲でよい。
【００１９】
しかして、前記ターンテーブル用スリップ防止シート１によれば、補強シート３により剛性が付与されているので、ターンテーブルへの装着時に形状が安定化して、容易に正確に取り付けることができるし、作業性も向上する。
【００２０】
次に、前記のようなターンテーブル用スリップ防止シート１の製造方法を図面と共に説明する。
図３はこの発明の実施の形態に係るターンテーブル用スリップ防止シートの製造方法の最初の工程を示す説明斜視図、図４はこの発明の実施の形態に係るターンテーブル用スリップ防止シートの製造方法の次の工程を示す説明斜視図、図５は図４Ｂ−Ｂ線断面図で、一部を拡大して示している。
【００２１】
まず、図３に示すように原反の摩擦シート２の片面に原反の補強シート３を積層し、この原反の補強シート３に粘着剤層４を積層し、この粘着剤層４に原反の離型紙５を積層して原反の積層シート１０１を形成する。この原反の積層シート１０１は、一面が粗面の転写紙の粗面上に摩擦シート材の原液を塗布し、その上に基材を補強シート３とする離型紙５付の粘着テープを積層し、これを加熱処理することで塗布した原液を硬化させて積層シートとし、その後、転写紙を剥離することで前記摩擦シート２の表面に転写紙の表面性状が転写された摩擦シート２に形成した原反の積層シート１０１に形成する。
【００２２】
前記積層シート１０１の製造方法の一例を図６について説明する。図６は積層シートの製造方法の一例を示す説明図である。
まず、一面が粗面の転写紙７は、原反が供給ロール２７に装着されており、これがガイドロールを介して供給される。この供給された転写紙７の粗面上には、ホッパー２１により摩擦シート材の原液２ａが供給される。
この供給され均一に均らされた原液２ａ上には、補強シート３、粘着剤層４及び離型紙５よりなる複合シート６が積層される。前記複合シート６は、供給ロール２２に装着され、ガイドロールを介して供給される。
【００２３】
この複合シート６が積層されたシートは、加熱装置８内を通過して加熱され、原液２ａが硬化されて摩擦シート２になり、積層シート１０１となると共に、ここで転写紙７は分離され巻取りロール２３に巻き取られ、積層シート１０１は、巻取りロール２４に巻き取られて、積層シート１０１の原反となる。
なお、転写紙７の粗面加工は、ブラスト加工により粗面とする方法を例示できるが、他の公知の手段を採用してもよい。
【００２４】
次に、前記原反の積層シート１０１からプレス加工により図４および図５に示すようなターンテーブル用スリップ防止シート１に打ち抜き形成する。本例では打ち抜き加工によりリング形状の内径に沿って貫通して切断し、外径に沿って摩擦シート２側から離型紙５を残す位置まで切断し、摩擦シート２の片面に補強シート３が積層され、この補強シート３に粘着剤層４が積層されたリング形状のシート１を、離型紙５上に多数を列設して残置して形成する。この状態は図５によくあらわれている。
【００２５】
ターンテーブル用スリップ防止シート１は原反の積層シート１０１から打ち抜きにより１個づつ分離して形成してもよい。しかし、これだとターンテーブル用スリップ防止シート１が、１個ずつばらばらになるので保管にも不便となるので、前記した図４に示すように離型紙５上に多数が列設して残置する形態が好ましい。
【００２６】
このような製造方法によれば、ターンテーブル用スリップ防止シート１は、多数を容易に製造することができる。特に、摩擦シート２の表面に転写紙７の表面性状を転写したターンテーブル用スリップ防止シート１を容易に製造できる。従って、製造工程において摩擦シート２の表面に転写紙の表面性状が転写されて載置したディスクが密着して取り外しが難しくなることなく、載置したディスクの取り外しが容易となり、かつ摩擦が増大する表面加工がされるので好ましく、また、粘着剤層４は、補強シート３を基材とする離型紙付きの粘着テープとすることによって粘着テープ一体成形により形成できる。この粘着テープ一体成形により粘着テープ貼り付け時の皺等がなくなり、厚み精度が向上する。
また、転写紙７の粗面加工をブラスト加工により行うと、転写紙７の粗面を自由に調整でき、最適な粗面にすることができる。
【００２７】
なお、前記実施の形態は、この発明を制限するものではなく、この発明の要旨を逸脱しない範囲での種々の変更が許容される。
【００２８】
【発明の効果】
以上詳細に説明した通り、この発明のターンテーブル用スリップ防止シートおよびその製造方法によれば、次のような効果を奏する。
（１）この発明のターンテーブル用スリップ防止シートは、補強シートで剛性が付与されているので、ターンテーブルへの装着が取り付け不良のいない正確な装着が容易にできるし、作業性も向上する。
【００２９】
（２）摩擦シートとしてリンやシリコンを含有せず、コンダミネーションとしてのアウトガスの発生の少ないウレタン樹脂を使用するので、コンダミネーションとしてのアウトガスの発生も少ない。このウレタン樹脂の密度が、０．５ｇ／ｃｍ３を越え１．０ｇ／ｃｍ３未満であるので、ディスクを担持してスリップ防止及び面振れを有効に図ることができる。
【００３０】
（３）補強シートを、プラスチックフィルムとすると、１０〜１００μと薄くてし所望の剛性を付与できる。
【００３１】
（４）この発明は、原反の積層シートを形成し、この積層シートから、打ち抜き加工またはプレス加工で容易に製造することができる。特に、摩擦シートの表面に転写紙の表面性状を転写したターンテーブル用スリップ防止シートを容易に製造できる。従って、製造工程において摩擦シートの表面に転写紙の表面性状が転写されて載置されたディスクの取り外しが容易となり、かつ摩擦が増大する表面加工がされるので好ましい。この時、原反の積層シートには補強シートが積層されているので、過大な伸縮がなく、テンションコントロールも容易なので、一層容易に製造できる。
また、転写紙の粗面加工をブラスト加工により行うと、転写紙の粗面を自由に調整でき、摩擦シートの表面に最適な表面性状を付与する最適な粗面とすることができる。
【００３２】
（５）この発明は、補強シートを粘着テープの基材とすることができるので、粘着テープ一体成形により、粘着テープ貼り付け時の皺等がなくなり厚みの精度を向上させることができる。
【図面の簡単な説明】
【図１】この発明の実施の形態を示すターンテーブル用スリップ防止シートの斜視図である。
【図２】図１Ａ−Ａ線断面拡大図である。
【図３】この発明の実施の形態に係るターンテーブル用スリップ防止シートの製造方法の最初の工程を示す説明斜視図である。
【図４】この発明の実施の形態に係るターンテーブル用スリップ防止シートの製造方法の次の工程を示す説明斜視図である。
【図５】図４Ｂ−Ｂ線断面図である。
【図６】積層シートの製造方法の一例を示す説明図である。
【図７】従来のディスク駆動装置の一例を示す概略説明図である。
【図８】図６の部分拡大図である。
【図９】従来のターンテーブル用スリップ防止シートを示す斜視図である。
【符号の説明】
１　ターンテーブル用スリップ防止シート
２　摩擦シート
２ａ　摩擦シート材の原液
３　補強シート
４　粘着剤層
５　離型紙
６　複合シート
７　転写紙
８　加熱装置
１０１　原反の積層シート
【図１】
2004110868.tif 000003
【図２】
2004110868.tif 000004
【図３】
2004110868.tif 000005
【図４】
2004110868.tif 000006
【図５】
2004110868.tif 000007
【図６】
2004110868.tif 000008
【図７】
2004110868.tif 000009
【図８】
2004110868.tif 000010
【図９】
2004110868.tif 000011